(57)【要約】【課題】材質的にグレードダウンした合成樹脂材や木材を、音源となる胴体の材料としても、聴感上優れた音を得ることができる楽器、管楽器もしくは笛を提供する。【解決手段】非金属製材料、具体的には合成樹脂製材料で形成され、空気振動を放出する楽器、例えば尺八１の胴体２の外周囲に、当該胴体２の硬度よりも硬度の高い硬質層７を形成するようにした。あるいは、胴体２の弾性係数よりも弾性係数の小さい剛性層７を形成するようにした。【選択図】          図２
2004317569.tif 000002
【特許請求の範囲】
【請求項１】
非金属製材料で形成され、空気振動を放出する胴体の外周囲に、該胴体の硬度よりも硬度の高い硬質層を形成したことを特徴とする楽器。
【請求項２】
前記非金属材料が合成樹脂製材料であることを特徴とする請求項１に記載の楽器。
【請求項３】
非金属製材料で形成され、空気振動を放出する胴体の外周囲に、該胴体の弾性係数よりも弾性係数の小さい剛性層を形成したことを特徴とする楽器。
【請求項４】
前記非金属材料が合成樹脂製材料であることを特徴とする請求項３に記載の楽器。
【請求項５】
非金属製材料で形成され、空気振動を放出する胴体の外周囲に、該胴体の硬度よりも硬度の高い硬質層を形成したことを特徴とする管楽器。
【請求項６】
前記非金属材料が合成樹脂製材料であることを特徴とする請求項５に記載の管楽器。
【請求項７】
非金属製材料で形成され、空気振動を放出する胴体の外周囲に、該胴体の弾性係数よりも弾性係数の小さい剛性層を形成したことを特徴とする管楽器。
【請求項８】
前記非金属材料が合成樹脂製材料であることを特徴とする請求項７に記載の管楽器。
【請求項９】
非金属製材料で形成され、空気振動を放出する胴体の外周囲に、該胴体の硬度よりも硬度の高い硬質層を形成したことを特徴とする笛。
【請求項１０】
前記非金属材料が合成樹脂製材料であることを特徴とする請求項９に記載の笛。
【請求項１１】
非金属製材料で形成され、空気振動を放出する胴体の外周囲に、該胴体の弾性係数よりも弾性係数の小さい剛性層を形成したことを特徴とする笛。
【請求項１２】
前記非金属材料が合成樹脂製材料であることを特徴とする請求項１１に記載の笛。
【発明の詳細な説明】
【０００１】
【発明の属する技術分野】
本発明は、材質的にグレードダウンした合成樹脂材や木材を、音源となる胴体の材料としても、聴感上優れた音を得ることができる楽器、管楽器および笛に関するものである。
【０００２】
【従来の技術】
楽器は、エーリッヒ・ホルンボステルとクルト・ザックスの分類によれば、「体鳴楽器」、「気鳴楽器」、「膜鳴楽器」、「弦鳴楽器」、並びに「電鳴楽器もしくは機械楽器」に分けられる。これら楽器はそのほとんどが、空気振動による音源となる、ある容積を占める管状もしくは容器状の胴体を備えている。
【０００３】
これらの楽器の中で非金属製の楽器は、特にその音源となる胴体は古来から、木や竹などの自然の素材を用い、高度に熟練した技術によって製作されていて、したがってこのように製作される楽器はきわめて高価である。このため、初心者が練習用として気軽に購入したり、あるいは教材用として使用しにくいという面があった。
【０００４】
このような高価な楽器に対し、簡単に入手できるグレードダウンした材料を用いて容易に製造することができ、したがって安価に提供することができる楽器が知られている。例えば、気鳴楽器に含まれる管楽器の一種である尺八として特許文献１〜３に、胴体として合成樹脂製押出成形管を利用した「尺八」や、塩ビ管を使用した「塩ビ管尺八」、さらには硬質木材を用いた「ミニ尺八」が開示されている。
【０００５】
【特許文献１】
特開平１１−１０２１８３号公報
【特許文献２】
実用新案登録第３０９０６３２号公報
【特許文献３】
実用新案登録第３０７９８０１号公報
【０００６】
【発明が解決しようとする課題】
ところで、上記従来の合成樹脂製や木製の管を胴体とする尺八では、音律や音程を適切に調整することは可能であるものの、特に合成樹脂製、場合によっては木製であっても、聴感上の音、すなわち音色や音質、音の豊かさ、音の表現力といったものが、いわゆる「本物」に比べて格段に劣るという課題があった。要するに、非金属製の楽器の胴体を、廉価な合成樹脂材や木材で形成すると、本来の音とは程遠いものになってしまう場合があるという課題があった。
【０００７】
この点は、上述した「体鳴楽器」、「気鳴楽器」、「膜鳴楽器」、「弦鳴楽器」、並びに「電鳴楽器もしくは機械楽器」のいずれの非金属製の胴体であっても、その材料をグレードダウンした合成樹脂材や木材とすることによって、同様な問題が生じ得ると容易に推測される。
【０００８】
本発明は上記従来の課題に鑑みて創案されたものであって、材質的にグレードダウンした合成樹脂材や木材を、音源となる胴体の材料としても、聴感上優れた音を得ることができる楽器、管楽器および笛を提供することを目的とする。
【０００９】
【課題を解決するための手段】
本発明にかかる楽器は、非金属製材料で形成され、空気振動を放出する胴体の外周囲に、該胴体の硬度よりも硬度の高い硬質層を形成したことを特徴とする。また、前記非金属材料が合成樹脂製材料であることを特徴とする。
【００１０】
他方、本発明にかかる楽器は、非金属製材料で形成され、空気振動を放出する胴体の外周囲に、該胴体の弾性係数よりも弾性係数の小さい剛性層を形成したことを特徴とする。また、前記非金属材料が合成樹脂製材料であることを特徴とする。
【００１１】
本発明にかかる管楽器は、非金属製材料で形成され、空気振動を放出する胴体の外周囲に、該胴体の硬度よりも硬度の高い硬質層を形成したことを特徴とする。また、前記非金属材料が合成樹脂製材料であることを特徴とする。
【００１２】
他方、本発明にかかる管楽器は、非金属製材料で形成され、空気振動を放出する胴体の外周囲に、該胴体の弾性係数よりも弾性係数の小さい剛性層を形成したことを特徴とする。また、前記非金属材料が合成樹脂製材料であることを特徴とする。
【００１３】
本発明にかかる笛は、非金属製材料で形成され、空気振動を放出する胴体の外周囲に、該胴体の硬度よりも硬度の高い硬質層を形成したことを特徴とする。また、前記非金属材料が合成樹脂製材料であることを特徴とする。
【００１４】
他方、本発明にかかる笛は、非金属製材料で形成され、空気振動を放出する胴体の外周囲に、該胴体の弾性係数よりも弾性係数の小さい剛性層を形成したことを特徴とする。また、前記非金属材料が合成樹脂製材料であることを特徴とする。
【００１５】
本発明にかかる楽器、管楽器もしくは笛では、例えば木材などの非金属製材料もしくは合成樹脂製材料で形成された胴体よりも硬度の高い硬質層を、当該胴体の外周囲に形成するようにしていて、これにより胴体の振動特性を変更して、楽器、管楽器もしくは笛から出る音を改善することが可能であり、聴感上優れた音を得ることができる。
【００１６】
他方、本発明にかかる楽器、管楽器もしくは笛では、例えば木材などの非金属製材料もしくは合成樹脂製材料で形成された胴体よりも弾性係数の小さい剛性層を、当該胴体の外周囲に形成するようにしていて、これにより胴体の振動特性を変更して、楽器、管楽器もしくは笛から出る音を改善することが可能であり、聴感上優れた音を得ることができる。
【００１７】
【発明の実施の形態】
以下に、本発明にかかる楽器、管楽器および笛の好適な実施形態について、添付図面を参照して詳細に説明する。本実施形態にあっては、楽器の中で、管楽器に含まれる笛の一種である尺八を例にとって説明する。この尺八１は図１に示すように、塩化ビニルなどの硬質な合成樹脂材によって中空パイプ状に形成された胴体２と、胴体２よりも大きな外径寸法で中空筒体状に形成され、胴体２の一端に設けられる合成樹脂製の歌口部３とから構成される。胴体２の上面には、その長さ方向に適宜間隔を隔てて４つの運指孔部４が形成されるとともに、その下面には、適宜位置に１つの運指孔部５が形成される。歌口部３には、呼気吹き込み口部としての歌口６が形成される。
【００１８】
この合成樹脂製の尺八１は、本来の竹製のものと同様に、演奏者が上下両唇の間から呼気を棒状の空気流として歌口６に衝突させることにより、この空気流が歌口６で割裂されて音が発せられるようになっていて、運指孔部４，５を適宜に開閉することで所望の音階の音が得られる。
【００１９】
そして特に、本実施形態にあっては図２に示すように、少なくとも胴体２の外周囲に、胴体２の硬度よりも硬度の高い硬質層７が形成される。もしくは、胴体２の弾性係数よりも弾性係数の小さい剛性層７が形成される。
【００２０】
本発明者は、尺八などの笛の音が竹製のものと合成樹脂製のものとで異なる理由について検討した。竹については、以下の事項が知られている。竹のうち多くのものは、多数の節を有する稈を主体とし、節間は中空となっている。そして節間ごとで稈肉部の外層、中層、内層では、節位置にある稈内部の隔壁によって、維管束がさまざまに伸びて稈構造を複雑にし、同時に稈を硬く丈夫にする。維管束は特に外皮側に多く集まっていて、硬さの度合いは、外皮に近い外層ほど硬い。さらにまた、一年程度の稈は柔軟で、叩くと濁音がするが、４〜５年以上たった硬い稈は清音を発する。自然の竹が構造上、その内・外層で異なる硬さを備えているのに対し、単なる合成樹脂製の胴体は特段の工夫をしない限り、その断面はほぼ均質であると言える。
【００２１】
本発明者はこのような知見を基にして、鋭意研究を行った結果、竹の稈、すなわち竹製の尺八の円形の横断面では、稈の内周面側と比較して外皮側である外周面側の硬度が高く、もしくは弾性係数が小さく、この内周面と外周面の異なる硬度もしくは弾性係数が、発生せられる音の振動特性に何らかの影響を及ぼし、これによって竹製の尺八、すなわち竹製の笛らしい音色や音質、音の豊かさ、音の表現力が得られるのに対し、単なる合成樹脂製の胴体では、音が発せられる際、その全体が単一体として振動し、このために単調な音色しか得られないものと推測できるとの結論に至って、上記構成を見出したものである。
【００２２】
上記硬質層７もしくは剛性層７を形成する際には、まず硬質層７もしくは剛性層７を形成する被覆剤の定着力を強化するために、合成樹脂製の胴体２の外周面にこれを目荒らしする下地処理を行う。次に、被覆剤の定着力をさらに強化するために必要に応じてプライマー処理を行った上で、定着剤層を形成する。次に、硬質層７もしくは剛性層７を形成する被覆剤を施す。被覆剤としては、合成樹脂製塗料に硬化剤を混合し、これに溶剤を加えたものを使用する。被覆剤には着色剤を添加してもよい。
【００２３】
その後、硬質層７もしくは剛性層７の保護および美観向上のために、この層７の上に重ねて仕上げ剤層を形成する。定着剤層の形成工程、被覆剤による硬質層７もしくは剛性層７の形成工程、並びに仕上げ剤層の形成工程の間には、十分な乾燥時間をとることが好ましい。乾燥には、乾燥用ヒータを用いてもよい。
【００２４】
このようにして合成樹脂製の胴体２の外周囲に、当該胴体２よりも硬度の高い硬質層７、もしくは弾性係数の小さい剛性層７およびこれに加えて定着剤層および仕上げ剤層からなるコーティング層を形成することにより、すなわち単なる着色や表面仕上げではなく、胴体２の外表面の硬度もしくは弾性係数を変化させることができる層７を形成することで、この層７よりも内側の合成樹脂製の胴体２が本来有する振動特性を適宜に変更するようにして、合成樹脂製の尺八１から出る音の音色や音質、音の豊かさ、そしてまた音の表現力などを改善することができる。
【００２５】
【実施例】
次に、上記実施形態にかかる楽器、管楽器もしくは笛の一例について、その実験結果を説明する。この実験では、竹製の尺八と、従来の塩化ビニル製の尺八と、本実施例にかかる尺八の３種類の尺八について行った。
【００２６】
本実施例にかかる尺八は、次のようにして製作した。従来の塩化ビニル製尺八の胴体の外周囲に対し、＃６００〜８００のサンドペーパでペーパ掛けを行って、表面を荒らす下地処理を行った。この下地処理で胴体の肉厚が０．１ｍｍ程度減少した。次に、胴体の外周囲にプライマーを施した上で、定着剤を２〜３回重ね塗りして定着剤層を形成した。定着剤として、キシレン１０〜２０％、トルエン５〜１０％、並びに酢酸ブチル５〜１０％を含む第一石油類に属する合成樹脂エナメル塗料を用いた。これにより、胴体の外周囲に、変性重合されたポリオレフィン系樹脂およびプライマーを主成分とする０．１〜０．１５ｍｍの第１層（定着剤層）を形成した。
【００２７】
その後、第１層の上に硬質層もしくは剛性層を形成する被覆剤を２〜３回重ね塗りして被覆剤層を形成した。この被覆剤は、顔料を含む合成樹脂エナメル塗料と硬化剤とを１０：１の割合で混合したものに、いわゆるパール塗装やメタリック塗装などに用いられる金属泊を混入した上で、被覆剤全量の２０〜４０％の割合（気温によって調整する）で塗装用シンナーを加えて調製したものである。
【００２８】
合成樹脂エナメル塗料には、キシレン１０〜２０％、トルエン３０〜４０％、並びに酢酸ブチル５〜２０％を含む第一石油類に属するものを用いた。また硬化剤として、１０〜２０％の酢酸エチルおよび５〜１０％の酢酸ブチルを含む第一石油類に属する合成樹脂クリア−アクリルウレタン塗料を用いた。顔料としては、白、赤、黒、青など、さまざまな色のものを使用して良い。塗装用シンナーとしては、キシレン５０〜６０％、トルエン５〜１０％、並びに酢酸ブチル５〜１０％を含む第二石油類に属するものを用いた。これにより、第１層の上に、０．１〜０．１５ｍｍの第２層（被覆剤層）を形成した。
【００２９】
最後に、第２層の上に仕上げ剤を２〜３回重ね塗りして仕上げ剤層を形成した。仕上げ剤としては、２０〜３０％のキシレンおよび３０〜４０％のトルエンを含む第一石油類に属する合成樹脂クリア−アクリルウレタン塗料を用いた。これにより、第２層の上に、０．１〜０．１５ｍｍの第３層（仕上げ剤層）を形成した。このようにして、合成樹脂製の胴体の外周囲に、硬質層もしくは剛性層を含む組成の異なる３つの層からなる０．３〜０．４５ｍｍのコーティング層を形成した。
【００３０】
そして、このように形成した本実施例にかかる尺八を含む上記３種類の尺八について、これらから発せられる音を音色と関係づけて検討するために、無響室（暗騒音レベルは１０ｄＢ（１ｋＨｚ）以下）にて、次のような測定装置等を用い、以下の測定方法で、スペクトル解析を行った。測定装置には、Ｂ＆Ｋ社製の周波数特性：４〜２０ｋＨｚ，ダイナミックレンジ：２１〜１６０ｄＢのＢ＆Ｋ４１３４型マイクロホン、Ｂ＆Ｋ２６６９Ｂ型プリアンプ、Ｂ＆Ｋ５９３５型電源を使用した。録音装置には、ＳＯＮＹ社製のＤＡＴを用い、１６ビット、４８ｋＨｚサンプリング周波数でデジタル録音した。また音響分析は、音声インターフェースに「Ａｕｄｉｇｙ（商品名）」を使用して、パソコンにて実行した。
【００３１】
測定方法としては、プロの演奏家一名が、どの尺八で演奏をしているのか分からないように目隠しをした状態で、乙呂音と甲ヒ音（尺八琴古流の呼称）をそれぞれ３回ずつ演奏し、各音について二番目に演奏したものを対象として解析を行った。ここで、乙呂音および甲ヒ音は、尺八を通常の奏法で演奏する場合に、それぞれ低音域と高音域を代表する音である。
【００３２】
解析結果を図３〜図８に示す。図３および図４はそれぞれ、竹製尺八の乙呂音と甲ヒ音の音響スペクトル、図５および図６はそれぞれ、本実施例にかかる硬質層もしくは剛性層を形成した塩化ビニル製尺八の乙呂音と甲ヒ音の音響スペクトル、図７および図８はそれぞれ、従来の単なる塩化ビニル製尺八の乙呂音と甲ヒ音の音響スペクトルを示している。
【００３３】
竹製の尺八と従来の塩化ビニル製の尺八とを比較すると、乙呂音および甲ヒ音いずれにあっても、従来のものはある特定の周波数を除き、全体として竹製のものに比べてスペクトルのピークが鋭さに欠けるとともに、ピーク前後での音圧レベルの変化も僅かであり、そしてまた全周波数域で見ても音圧レベルの変化は単調であって、倍音構造が相違し、また倍音成分数も少ないことが認められた。このため、音色としては単調なものであり、したがって音の豊かさや音の表現力という意味でも劣ることが測定値として明らかに理解される。
【００３４】
これに対し、硬質層もしくは剛性層を形成した本実施例にかかる尺八の測定値を検討すると、乙呂音および甲ヒ音いずれにあっても、竹製のものと同様に、全周波数域にわたってスペクトルの鋭いピークが認められるとともに、ピーク前後での音圧レベルの変化も顕著であり、そしてまた全体的に見ても音圧レベルの明瞭な変化が認められ、倍音構造も類似し、倍音成分数も竹製並みに多いことが分かった。したがって、本実施例の尺八の音色は、従来の塩ビ性の尺八に比べて、竹製の尺八に近く、したがって音の豊かさや音の表現力でも優れた改善を達成することができている。
【００３５】
以上の本実施形態にあっては、合成樹脂製の胴体、例えば尺八１の胴体２の外周囲に硬質層７もしくは剛性層７を形成する場合を例にとって説明したが、木製等の非金属製の胴体を用いた笛であっても、音色的に劣る場合にはその胴体の外周囲に硬質層もしくは剛性層を形成することによって、簡単にその振動特性を変化させることができ、音色や音質の改善を図ることが可能である。
【００３６】
また上記実施形態にあっては、尺八を例にとって説明したが、その他の各種楽器、すなわち「体鳴楽器」、「気鳴楽器」、「膜鳴楽器」、「弦鳴楽器」、並びに「電鳴楽器もしくは機械楽器」のいずれの非金属製の胴体に対しても、本発明を適用することができることはもちろんである。
【００３７】
【発明の効果】
以上要するに本発明にかかる楽器、管楽器もしくは笛にあっては、材質的にグレードダウンした合成樹脂材や木材を、音源となる胴体の材料としても、聴感上優れた音を得ることができる。
【図面の簡単な説明】
【図１】本発明にかかる楽器、管楽器もしくは笛の好適な一実施形態を示す尺八の平面図である。
【図２】図１の尺八のＡ−Ａ線矢視断面図である。
【図３】従来の竹製尺八の乙呂音の音響スペクトルを示すグラフ図である。
【図４】従来の竹製尺八の甲ヒ音の音響スペクトルを示すグラフ図である。
【図５】本発明の好適な一実施形態である図１の尺八の乙呂音の音響スペクトルを示すグラフ図である。
【図６】本発明の好適な一実施形態である図１の尺八の甲ヒ音の音響スペクトルを示すグラフ図である。
【図７】従来の塩化ビニル製尺八の乙呂音の音響スペクトルを示すグラフ図である。
【図８】従来の塩化ビニル製尺八の甲ヒ音の音響スペクトルを示すグラフ図である。
【符号の説明】
１  尺八
２  合成樹脂製の筒体
４，５  運指孔部
６  歌口
７  硬質層もしくは剛性層
【図１】
2004317569.tif 000003
【図２】
2004317569.tif 000004
【図３】
2004317569.tif 000005
【図４】
2004317569.tif 000006
【図５】
2004317569.tif 000007
【図６】
2004317569.tif 000008
【図７】
2004317569.tif 000009
【図８】
2004317569.tif 000010